СПОСОБЫ И УСТРОЙСТВА ДЛЯ ПРОИЗВОДСТВА ПОЛИМЕРНЫХ ДИСПЕРСИЙ

1. Способ получения дисперсии полимера в воде, включающий:
подачу в шнековый экструдер термопластичной полимерной смолы, ПАВ и воды;
перемешивание указанной полимерной смолы, указанного ПАВ и указанной воды в первой зоне указанного шнекового экструдера для образования сварной массы;
перемещение указанной сварной массы во вторую зону шнекового экструдера; добавление воды к указанной сварной массе в указанной второй зоне и перемешивание, вызывающее инверсию в указанной сварной массе, которая приводит к образованию указанной дисперсии полимера в воде
2. Способ по п.1, в котором указанным шнековым экструдером является двухшнековый экструдер.
3. Способ по п.1, в котором указанная полимерная смола содержит поливинилбутираль.
4. Способ по п.1, в котором указанная полимерная смола содержит полиуретан.
5. Способ по п.1, в котором в шнековый экструдер также подается и пластификатор.
6. Способ по п.1, включающий дополнительно:
перемещение указанной дисперсии полимера в воде в третью зону указанного шнекового экструдера;
добавление воды к указанной дисперсии полимера в указанной третьей зоне и перемешивание.
6
6
7. Способ по п.1, в котором во второй зоне поддерживают давление от 2·10 до 4·10 Па и температуру до 100°С.
8. Способ получения дисперсии полимера в воде, включающий:
подачу в шнековый экструдер смолы поливинилбутираля, ПАВ и воды;
перемешивание указанной полимерной смолы, указанного ПАВ, указанного пластификатора и указанной воды в первой зоне указанного шнекового экструдера для формования сварной массы;
перемещение указанной сварной массы во вторую зону указанного шнекового экструдера;
добавление воды к указанной сварной массе в указанной второй зоне и перемешивание, вызывающее инверсию в указанной сварной массе, приводящую к образованию указанной дисперсии полимера в воде.
9. Способ по п.8, в котором указанным шнековым экструдером является двухшнековый экструдер.
10. Способ по п.8, дополнительно включающий операцию перемещения указанной дисперсии полимера в воде в третью зону указанного шнекового экструдера; добавление воды к указанной полимерной дисперсии в указанной третьей зоне и перемешивание.
6
6
11. Способ по п.8, в котором в указанной второй зоне поддерживают давление от 2·10 до 4·10 Па и температуру до 100°С.
12. Способ получения дисперсии полимера в воде, включающий следующие операции:
подачу в шнековый экструдер смолы поливинилбутираля, ПАВ, пластификатора и воды;
перемешивание указанной полимерной смолы, указанного ПАВ, указанного пластификатора и указанной воды в первой зоне указанного шнекового экструдера для формования сварной массы;
6
перемещение указанной массы во вторую зону указанного шнекового экструдера, причем в указанной второй зоне поддерживают давление до 2·10 Па и температуру до 180°С;
добавление воды к указанной сварной массе в указанной второй зоне и перемешивание, вызывающее инверсию в указанной массе, приводящую к образованию указанной дисперсии полимера в воде;
перемещение указанной дисперсии полимера в воде в третью зону указанного шнекового экструдера; и
добавление воды к указанной полимерной дисперсии в указанной третьей зоне и перемешивание.
13. Способ по п.12, в котором указанным шнековым экструдером является двухшнековый экструдер.
14. Дисперсия полимера в воде, полученная по способу, включающему:
подачу в шнековый экструдер смолы термопластичного полимера, ПАВ и воды;
перемешивание указанной полимерной смолы, указанного ПАВ и указанной воды в первой зоне указанного шнекового экструдера для формования массы;
перемещение указанной массы во вторую зону указанного шнекового экструдера;
добавление воды к указанной массе в указанной второй зоне и перемешивание, вызывающее инверсию в указанной массе, приводящую к образованию указанной дисперсии полимера в воде.
15. Дисперсия полимера по п.14, в котором указанным шнековым экструдером является двухшнековый экструдер.
16. Дисперсия полимера по п.14, в котором указанная полимерная смола содержит поливинилбутираль.
17. Дисперсия полимера по п.14, в котором указанная полимерная смола содержит полиуретан.
18. Дисперсия полимера по п.14, в котором указанная подача в шнековый экструдер включает и пластификатор.
19. Дисперсия полимера по п.14, содержащая еще и
перемещение указанной дисперсии полимера в воде в третью зону указанного шнекового экструдера;
добавление воды к указанной дисперсии полимера в указанной третьей зоне и перемешивание.
6
6
20. Дисперсия полимера по п.14, в котором в указанной второй зоне поддерживают давление от 2·10 до 4·10 Па и температуру до 100°С.
21. Дисперсия полимера по п.14, в котором указанная вторая зона содержит одну или несколько промежуточных подзон впрыска воды.